(57)【要約】      （修正有）【課題】アスベスト及びカルシウムを含有する廃材を無害化処理して、有効に再利用したセメントの製造方法、特に、アスベスト及びカルシウムを含有する廃材のアスベスト粉塵等の飛散や放散を防止して、無害化処理するとともに、該廃材に含有されるカルシウムを硫酸と反応させて石膏を生成させた無害化処理物を、石膏源として使用する、セメントの製造方法を提供する。【解決手段】セメントの製造方法は、アスベスト及びカルシウムを含有する廃材に硫酸を含浸させて、前記廃材に含有されるアスベストを非アスベスト化するとともに、含有されるカルシウムを硫酸と反応させて石膏を生成させた無害化処理物を、セメント製造時の石膏源として配合して、セメントを製造するものである。【選択図】なし【特許請求の範囲】
【請求項１】
アスベスト及びカルシウムを含有する廃材に硫酸を含浸させて、前記廃材に含有されるアスベストを非アスベスト化するとともに、含有されるカルシウムを硫酸と反応させて石膏を生成させた無害化処理物を、セメント製造時の石膏源として配合することを特徴とする、セメントの製造方法。
【請求項２】
請求項１記載のセメントの製造方法であって、前記無害化処理物は、アスベスト及びセメント含有吹き付け廃材を解体して生じる廃材であることを特徴とする、セメントの製造方法。
【請求項３】
請求項１又は２記載のセメントの製造方法において、前記無害化処理物を石膏源としてセメントクリンカと混合することを特徴とする、セメントの製造方法。
【発明の詳細な説明】
【技術分野】
【０００１】
本発明は、セメントの製造方法に関し、特に、アスベスト及びカルシウムを含有する廃材を利用したセメントの製造方法に関する。
【背景技術】
【０００２】
従来より、アスベストは長期間にわたって強度低下が起きないことから、様々な分野で広く使用されてきており、スレート板、水道管、耐火被覆材、ブレーキパッド、ガスケット、保温板、ロープ、パッキング、アセチレンボンベの充填材として多くの部材に使用されてきたが、近年、アスベストは、綿肺、肺癌、悪性中皮腫など多くの健康阻害の要因となることが明らかとなり、使用が禁止されている。
【０００３】
特に従来の石膏ボード等は、耐火性、遮音性及び保温性等に優れていることから、耐火性被覆材等として、吹き付け施工品、天井、壁材等に多く用いられており、かかる石膏ボードにはアスベストが含有されていた。
これらの多量に使用されてきたアスベスト含有部材は、上記したような環境的理由により、そのまま使用を継続することは危険であり、早急に廃棄・無害化処理をしなければならない状況となっている。
【０００４】
これまでのアスベスト含有廃材は、一般廃棄物として取り扱われて、現在は産業廃棄物として廃棄処分されているが、アスベストの飛散や放散が問題となっており、安全対策が求められている。
またアスベストを含有する廃材の有効利用は進んでいないのが原状である。
【０００５】
特に、耐火被覆材や崩壊した天井板などアスベストを含有する石膏ボード等の建材を用いた建造物の解体等がピークを迎えているが、アスベストの暴露とそのアスベストの飛散、放散の問題が深刻化している。
【０００６】
かかるアスベスト（石綿）は天然に産する鉱物繊維で、蛇紋岩系のクリソタイル（３ＭｇＯ・２ＳｉＯ２・２Ｈ２Ｏ）を原料とするものである。
かかる蛇紋岩系のクリソタイルは、加熱すると約７００℃で脱水、変態し、約９００℃で無害なフォレストライト（２ＭｇＯ・ＳｉＯ２）になることが知られているが、実際には、容易に無害化することは困難であり、従ってその有効利用も十分に図られていない。
【０００７】
かかるアスベストの有害性は、その繊維質に由来するものであるので、繊維質の改質、融解により無害化する方法として、特許第３６８０９５８号（特許文献１）には、ロータリーキルンを用いたセメントの製造方法であって、前記ロータリーキルンの排出口側に設けた燃焼手段の近傍から石綿廃材を前記ロータリーキルン内に供給し、この供給された石綿廃材、及びセメント原料を前記燃焼手段によって処理することを特徴とするセメント製造方法が記載されている。
【０００８】
また、特開２００５−２７９５８９号公報（特許文献２）には、アスベストを含むスレート廃材を粉砕せずにホウ砂、ホウ酸と炭酸ナトリウムの混合物、又はホウ砂と炭酸ナトリウムの混合物からなる融解剤の水溶液に漬け、それを減圧下に置いて融解剤をスレート廃材の表面からスレート内部の空隙内に含浸することによって前処理した後、該前処理したスレート廃材を融解剤を満たした溶融炉内に浸漬して７８０℃〜１０００℃の範囲に加熱することによってスレート廃材中のアスベストを溶融させてガラス化させることを特徴とするスレート廃材の処理方法が記載されている。
【０００９】
更に、特開２００６−５２１７７号公報（特許文献３）には、無機質系材料の廃材を、セメント製造用原料とともにセメント製造用キルン内に投入して、加熱処理することによりセメントに変換してなる無機質系材料の廃材の処理方法において、廃材の寸法を、最小値が１ｍｍ以上で最大値がセメント製造用キルンの内径の１／１０以下であり且つ廃材内部のどの個所であっても表面までの最短距離が３０ｍｍ以下の範囲内となるように寸法調整し、廃材とセメント原料との合計量に占める廃材の比率が乾燥状態における質量比率で１〜２０％の範囲とし、廃材をセメント製造用原料とともにセメント製造用キルン内にキルンの窯尻から投入し、１０００〜１５００℃で２０〜６０分間加熱処理して焼結体を得、得られた焼結体を粉末化することを特徴とする無機質系材料の廃材の処理方法が記載されている。
【００１０】
上記の各々の特許文献に記載された従来の方法においては、アスベスト含有廃棄物を溶融炉やセメントキルンに投入して無害化を行っている。
しかし、アスベスト含有廃棄物を溶融炉やセメントキルンに供給する際に、アスベストの飛散や放散を防止することはできず、また、上記従来の方法では、前処理としてアスベスト含有廃材を粉砕したり、分解したり、微細クラック等を形成したりするために、重機などを用いてアスベスト含有廃材を破壊するなど、主として機械的手段を用いるので、アスベストが結局飛散、放散してしまい、無害化処理工程における人体への健康面での影響問題は十分に解決されていないのが現状である。
さらに、無害化処理工程において溶融することが必要であるのでエネルギー消費量も多大である。
【特許文献１】特許３６８０９５８号
【特許文献２】特開２００５−２７９５８９号公報
【特許文献３】特開２００６−５２１７７号公報
【発明の開示】
【発明が解決しようとする課題】
【００１１】
本発明の目的は、アスベスト及びカルシウムを含有する廃材を無害化処理して、有効に再利用したセメントの製造方法を提供することである。
特に、アスベスト及びカルシウムを含有する廃材のアスベスト粉塵等の飛散や放散を防止して、少ないエネルギー消費量で無害化処理するとともに、該廃材に含有されるカルシウムを硫酸と反応させて石膏を生成させた無害化処理物を、石膏源として使用する、セメントの製造方法を提供することである。
【課題を解決するための手段】
【００１２】
本発明者らは、アスベスト及びカルシウム含有廃材を硫酸に含浸させると、アスベストが無害化できるとともに、前記カルシウムと硫酸とを反応させて石膏を生成させることができ、セメント製造時の石膏源として利用することができることを見出し、本発明に到達した。
【００１３】
本発明の請求項１記載のセメントの製造方法は、アスベスト及びカルシウムを含有する廃材に硫酸を含浸させて、前記廃材に含有されるアスベストを非アスベスト化するとともに、含有されるカルシウムを硫酸と反応させて石膏を生成させた無害化処理物を、セメント製造時の石膏源として配合することを特徴とする、セメントの製造方法である。
【００１４】
好適には、請求項２記載のセメントの製造方法は、請求項１記載のセメントの製造方法において、前記無害化処理物は、アスベスト及びセメント含有吹き付け廃材を解体して生じる廃材であることを特徴とする。
請求項３記載のセメントの製造方法は、請求項１又は２記載のセメントの製造方法において、前記無害化処理物を石膏源としてセメントクリンカと混合することを特徴とするセメントの製造方法である。
【発明の効果】
【００１５】
本発明は、アスベスト及びカルシウム含有廃材を、少ないエネルギー消費量で安全にかつ完全に無害化処理することができるとともに、セメント製造時の石膏源として有効利用してセメントを製造することができる。
また、アスベスト及びカルシウムを含有する廃材をセメントに有効利用することができるので、当該廃材の処理に無駄がなくなる。
【発明を実施するための最良の形態】
【００１６】
本発明を以下の最良の形態例について説明するが、これらに限定されるものではない。
本発明のセメントの製造方法は、アスベスト及びカルシウムを含有する廃材に硫酸を含浸させて、前記廃材に含有されるアスベストを非アスベスト化するとともに、含有されるカルシウムを硫酸と反応させて石膏を生成させた無害化処理物を、セメント製造時の石膏源として配合するものである。
このように、アスベスト及びカルシウムを含有する廃材を、硫酸処理してアスベストを環境的に安全にかつ完全に無害化することができるとともに、該廃材に含まれるカルシウムが硫酸と反応して石膏を生成するので、少ないエネルギー消費量で該無害化処理物をセメント製造時の石膏源として有効利用することができる。
従って、アスベスト及びカルシウムを含有する廃材の有効利用を促進することができる。
【００１７】
本発明のセメントの製造方法に用いることができるアスベスト及びカルシウムを含有する廃材としては、特に種類は限定されず、例えば、アスベスト及びセメント含有石膏ボード、セメント系アスベスト含有吹付け廃材等の、建材に用いられていたアスベスト及びカルシウムを含有する廃材であれば、すべて対象とすることができ、特に、今後、多量の排出が予想され、アスベストの飛散・放散が特に問題となるアスベスト及びカルシウム石膏含有吹き付け施工品を解体して生じる廃材も有効に利用することができる。
【００１８】
また、回収されたアスベスト及びカルシウムを含む石膏ボードには、紙繊維や糊等の有機物の添加物も含まれているが、本発明を適用する場合には、酸処理の過程で容易に分離することができる。
廃材中に含有されるカルシウムとしては、カルシウムそのもののみならず、カルシウム源として機能する酸化カルシウム、水酸化カルシウム、エーライト、ビーライト、カルシウムアルミネート、フェライト等セメントに含まれる鉱物、あるいはこれらの水和物等の化合物も含まれる意である。
【００１９】
本発明のアスベスト及びカルシウムを含有する廃材の処理方法は、まず、アスベスト及びカルシウム含有廃材を硫酸に含浸して処理する。
具体的には、アスベスト及びセメント含有廃材を硫酸に含浸すればよい。
その濃度は、アスベストの非アスベスト化への反応が生じる条件であれば特に限定されないが、濃度が高いほうが短時間でまた多量に無害化処理することができる。
また、硫酸の濃度は、現場の状況等に応じて適宜設定すればよい。
【００２０】
アスベスト及びカルシウム含有廃材は硫酸に十分に浸漬されることで、アスベストは非アスベスト化されて無害化処理とされる。従って、取り扱いが安全になった無害化処理物とすることができる。
また、該廃材に含まれるカルシウムが硫酸と反応して石膏を生成するため、セメント原料である石膏源として使用することができる。
【００２１】
ここで、非アスベスト化とは、アスベストと酸とが反応して、クリソタイル、クロシドライト、アモサイト等の針状結晶がそれ以外の物質に転化した状態を表すものであり、このような状態であることで、人体に対して、無害となる。
【００２２】
また、アスベスト及びカルシウム含有廃材の酸処理を行う上で、当該廃材を、密閉状態で破砕・粉砕処理し、酸処理することが好ましい。
ここで、密閉状態とは、アスベストが作業環境中の自由な大気（密閉空間内の大気を除く）と直接接触していない状態をいい、例えば、ケースにより密閉可能な破砕・粉砕機、破砕・粉砕機から酸処理容器へのケースにより密閉可能な移送手段、またはケースにより密閉可能な酸処理容器を用いて実現される状態、あるいは、好適には、アスベスト及びカルシウム含有廃材を酸処理する酸に浸漬させた状態等が挙げられる。
このように、アスベスト及びカルシウム含有廃材を破砕・粉砕することで、酸処理によりアスベストを非アスベスト化して無害化処理物とすることが容易にでき、また該無害化時間も短時間で実施することが可能となる。
【００２３】
特に、アスベスト及びカルシウム含有廃材を酸処理する酸に浸漬して破砕・粉砕処理する場合には、アスベストが飛散・放散しないように破砕・粉砕する工程と、アスベスト及びカルシウム含有廃材を非アスベスト化して無害化処理物とする酸処理工程とを好適に同時に行うことができる。
また、アスベスト及びカルシウム含有廃材が、少なくとも酸による湿潤状態となれば足りるので、破砕・粉砕を、上記したようにアスベスト及びカルシウム含有廃材が酸に浸漬した状態のままで実施しても、あるいは、アスベスト及びカルシウム含有廃材を酸に浸漬して湿潤状態となれば、酸から取り出して破砕・粉砕を実施してもよい。
【００２４】
また、アスベスト及びカルシウム含有廃材を密閉状態で破砕・粉砕する他の方法として、ケースにより密閉可能な破砕・粉砕機、破砕・粉砕機から酸処理容器へのケースにより密閉可能な移送手段、またはケースにより密閉可能な酸処理容器を用いる方法がある。
当該方法として、破砕・粉砕機、移送手段及び酸処理容器を配置し、これら各装置を一つの密閉されたケースで覆う方法や、破砕・粉砕機、移送手段及び酸処理容器それぞれを密閉可能な仕様として各装置をシールを施して接続する方法等が挙げられる。
【００２５】
アスベスト及びカルシウム含有廃材を破砕・粉砕できる手段としては、公知の建材廃材を破砕・粉砕する手段を用いることができる。
特に、個々の装置が密閉可能な仕様のものとしては、インパクトクラッシャー、ハンマークラッシャー、ボールミル、たて型ミル、タワーミル等が挙げられる。
これにより、例えばスレート板等の寸法の大きいアスベスト及びカルシウム含有廃材を完全に容易に酸により非アスベスト化できることとなる。
【００２６】
次いで、上記無害化処理及び石膏が生成されたアスベスト及びカルシウム含有廃材を、セメントの製造に用いる。
セメントを製造するには、一般的に、原料工程、焼成工程、仕上げ工程に大別され、焼成工程を経ることで、セメントクリンカが調製される。
次いで、セメント粉末を製造するには、セメントクリンカにセメントの硬化速度を調整する機能を有する石膏を加え、粉砕して粉末状として、セメントを調製する。
本発明においては、上記硫酸処理で得られたアスベスト及びカルシウム含有廃材の無害化処理物であって石膏が生成されたものを、仕上げ工程においてセメントクリンカと混合する石膏源としても用いるものである。
【００２７】
図１に示すように、具体的に例えば、セメントクリンカが貯蔵されているセメントクリンカサイロ１から供給されるセメントクリンカはまず、予備粉砕機３で粉砕される。
上記無害化処理され石膏が生成されたアスベスト及びカルシウム含有廃材は石膏源として石膏ヤード２に貯蔵されている。
かかる予備粉砕されたセメントクリンカと、石膏ヤード２から供給される上記無害化処理され石膏が生成されたアスベスト及びカルシウム含有廃材をセメント粉砕機（仕上げミル）４に導入して、粉砕混合する。
得られた粉砕混合物はセパレータ５に導入され、所望の粒度範囲の粉末がポルトランドセメント７として得られる。
【００２８】
また上記セパレータ５で粒度の大きいセメント粉末は、再度セメント粉砕機（仕上げミル）４に導入されて粉砕される。
必要に応じて、セパレータ５で所望の粒度範囲に調整されたセメント粉末に、フライアッシュや高炉スラグ粉末を添加して、混合機６で均一に混合して、フライアッシュセメントや高炉セメント８を調製することもできる。
【００２９】
なお、アスベスト及び石膏含有廃材の無害化処理物は、有効成分として石膏を、不純物としてアスベストが転化した無害化生成物を含むものである。
一方、例えば、普通ポルトランドセメントを製造する場合の、セメント中の石膏の配合割合は、ＳＯ３換算で２〜３重量％程度である。
従って、普通ポルトランドセメントへの無害化処理物の配合限度としてＳＯ３換算で２〜３重量％程度まで可能である。
【００３０】
このようにして得られたセメントは、セメントとして安定した性能を有するものであり、アスベスト及びカルシウム含有廃材を完全に無害化して、セメントとして再利用を図ることができるものである。
【産業上の利用可能性】
【００３１】
本発明のセメントの製造方法は、アスベスト及びカルシウム含有廃材、特に建材を解体して発生したアスベスト及びセメント含有廃材を有効利用することで、再利用品を使用した安定的なセメントを製造することに適用することが可能となる。
【図面の簡単な説明】
【００３２】
【図１】セメントを製造する仕上げ工程を概略的に示す工程図。
【符号の説明】
【００３３】
１    セメントクリンカサイロ
２    石膏ヤード
３    予備粉砕機
４    セメント粉砕機
５    セパレータ
６    混合機
７・８    セメントサイロ
【図１】
2008273748.tif 000002